(57)【要約】      （修正有）【課題】ペンチトールジケタールまたはヘプチトールトリケタールを効率良く生成させ、未反応ペンチトール、未反応へプチトールなどの糖アルコール、ペンチトールモノケタール、ヘプチトールモノケタール、ヘプチトールジケタールなどのケタール化されていない化合物及び二量体等の不純物の生成を低減させる方法の提供。【解決手段】ペンチトールとヘプチトールとの少なくとも一方に２，２−ジメトキシプロパンを理論当量に対して１．２〜１．５倍量、酸触媒をペンチトールとヘプチトールとの合計量に対して５×１０−６〜５×１０−４モル％用いて反応させて、水酸基を１個有するペンチトールジケタールと水酸基を一個有するヘプチトールトリケタールとの少なくとも一方からなる糖アルコールを得る。【選択図】なし【特許請求の範囲】
【請求項１】
ペンチトールとヘプチトールとの少なくとも一方に式（１）で表される化合物を理論当量に対して１．２〜１．５倍量、酸触媒をペンチトールとヘプチトールとの合計量に対して５×１０−６〜５×１０−４モル％用いて反応させて、水酸基を１個有するペンチトールジケタールと水酸基を一個有するヘプチトールトリケタールとの少なくとも一方からなる糖アルコール誘導体を得ることを特徴とする、糖アルコール誘導体の製造方法。
【化１】
2008247819.tif 000014
（式（１）において、Ｒ１及びＲ２は、それぞれ水素原子もしくは炭素数１〜４のアルキル基を示し、Ｒ１及びＲ２の少なくとも１つは炭素数１〜４のアルキル基である。Ｒ３及びＲ４は、それぞれ炭素数１〜４のアルキル基を示す。）
【請求項２】
請求項１記載の方法によって得られた糖アルコール誘導体に、炭素数２〜５のアルケニルハライドをアルカリ触媒の存在下で反応させた後、アルカリ吸着能を有する吸着剤または酸を用いてｐＨを５．０〜７．５に調整することを特徴とする、アルケニル基含有糖アルコール誘導体の製造方法。
【発明の詳細な説明】
【技術分野】
【０００１】
本発明は、糖アルコール誘導体の製造方法に関する。さらに詳しくは、水酸基を１個有するペンチトールジケタールまたはヘプチトールトリケタールを得る方法、及びアルケニル基を１個含有するペンチトールジケタール誘導体またはヘプチトールトリケタール誘導体を得る製造方法に関する。
【背景技術】
【０００２】
１分子中に３個以上の奇数個の水酸基を有する多価アルコールは、ケタール化反応で隣接する水酸基を保護し、残った１個の水酸基に様々な官能基を導入することにより親水性の界面活性剤及び変性材料として使用することができる。多価アルコールとしては糖アルコール、グリセリン、ポリグリセリン等が用いられ、中でも糖アルコールを用いた誘導体はこれまでに界面活性剤やビニルモノマーとしての用途が提案されてきた。また、奇数個の水酸基を有する糖アルコールの偶数個の水酸基にケタール基を導入し、残った１個の水酸基をアリル基等のアルケニル基に置換した化合物は、共重合体原料や変性材料として利用できる。
【０００３】
これまでにケタール基含有化合物の製造方法は数多く提案されている。例えば、分子設計どおりに水酸基にケタール基を導入する方法として、パラトルエンスルホン酸等の触媒存在下で過剰のケトンを加えて反応させる方法が知られている。しかし、この反応は可逆反応であり、副生する水を系外へ留去しない限り、平衡状態に到達して反応はそれ以上進行しない。そこで、ケトンを大過剰量用いることに加え、トルエンや石油エーテル等の非極性溶媒を加えて溶媒還流中で反応を行い、油水分離管等にて水を分離することにより平衡状態になるのを抑制し、ケタール基含有化合物を得ている。しかし、この方法では大過剰量のケトンを使用しなくてはならないため、工業的に好ましくない。
【０００４】
また、酸性イオン交換樹脂を用いてアルコール溶媒の存在下でケタール基含有化合物を得る方法も知られている（例えば、特許文献１）。しかし、この方法においてもケトンを大過剰量必要とし、加えてケタール基置換率が低い。完全にケタール化されていないものは、次にアルケニル基を導入するときに、本来ケタール化されるべき水酸基までアルケニル基に置換されてしまうため、これを共重合体原料や変性原料として用いる場合、架橋して固化するなど好ましくない性能を引き起こす要因となり得る。
【特許文献１】特開昭６４−１３０８０号公報
【０００５】
その他では硫酸銅とアセトンを用いたキシリトールのジイソプロピリデン化の方法が知られている（例えば、特許文献２）。しかし、この方法では反応が可逆反応で水が副生するため、アセトンを過剰量仕込むことで平衡状態への到達を抑制している。さらに、反応終了後に青色の硫酸銅を濾別しアセトンで洗浄を行うため、より過剰のアセトンが必要である。それに加えて、洗浄後に中和をしているため、操作が多段階に及び、それに伴う収率低下の問題がある。
【特許文献２】特表２００３−５０１５１９号公報
【０００６】
また、グリセリン及びポリグリセリンに、ケタール化剤となる化合物を理論当量に対して１．５〜４．０倍量使用し、さらに触媒としてのパラトルエンスルホン酸の使用量も一定範囲に調節することでジケタール体を得る方法が知られている（例えば、特許文献３）。しかし、この方法を糖アルコールに適用させようとすると、副生物である二量体の生成量が増加し、場合によっては増粘または固化してしまう恐れがある。二量体は、ケタール化に続く次の反応を行う際、反応に関与せずそのまま残存するため、好ましくない性能を引き起こす要因となり得る。
従って、高純度且つ高収率で効率良く糖アルコール誘導体を製造する方法はこれまでに見出されていなかった。
【特許文献３】特開２００１−２６１６７２号公報
【発明の開示】
【発明が解決しようとする課題】
【０００７】
本発明の課題は、ペンチトールジケタールまたはヘプチトールトリケタールを効率良く生成させ、未反応ペンチトール、未反応へプチトールなどの糖アルコール、ペンチトールモノケタール、ヘプチトールモノケタール、ヘプチトールジケタールなどの充分にケタール化されていない化合物及び二量体等の不純物の生成を低減させることである。
【０００８】
また、本発明の課題は、不純物の生成を低減させた、アルケニル基を１個有するペンチトールジケタール誘導体またはヘプチトールトリケタール誘導体の製造方法を提供することである。
【課題を解決するための手段】
【０００９】
本発明は、ペンチトールとヘプチトールとの少なくとも一方に式（１）で表される化合物を理論当量に対して１．２〜１．５倍量、酸触媒をペンチトールとヘプチトールとの合計量に対して５×１０−６〜５×１０−４モル％用いて反応させて、水酸基を１個有するペンチトールジケタールと水酸基を一個有するヘプチトールトリケタールとの少なくとも一方からなる糖アルコール誘導体を得ることを特徴とする。
【化２】
2008247819.tif 000002
【００１０】
（式（１）において、Ｒ１及びＲ２は、それぞれ水素原子もしくは炭素数１〜４のアルキル基を示し、Ｒ１及びＲ２の少なくとも１つは炭素数１〜４のアルキル基である。Ｒ３及びＲ４は、それぞれ炭素数１〜４のアルキル基を示す。）
【００１１】
また、本発明は、前記のようにして得られた糖アルコール誘導体に、炭素数２〜５のアルケニルハライドをアルカリ触媒の存在下で反応させた後、酸またはアルカリ吸着能を有する吸着剤を用いてｐＨを５．０〜７．５に調整することを特徴とするアルケニル基含有糖アルコール誘導体の製造方法である。
【発明の効果】
【００１２】
本発明の方法により、不純物の生成を低減させて、高純度且つ高収率でペンチトールジケタールまたはヘプチトールトリケタールを得ることができる。併せて、不純物の生成を低減させて、高純度でアルケニル基を１個有するペンチトールジケタール誘導体またはヘプチトールトリケタール誘導体を得ることができる。
【発明を実施するための最良の形態】
【００１３】
本発明のアルケニル基を1 個有するペンチトールジケタール誘導体またはヘプチトールトリケタール誘導体の製造方法について、以下に詳細に説明する。
【００１４】
本発明において、ケタール化反応に用いる糖アルコールとしては、ペンチトールやヘプチトールが用いられる。ペンチトールとは、五つの炭素をもつ糖アルコールであり、Ｄ−アラビトール、Ｌ−アラビトール、キシリトール、リビトールが挙げられる。へプチトールとは、七つの炭素を持つ糖アルコールであり、α−Ｄ−グルコヘプチトール、β−Ｄ−グルコヘプチトール、β−Ｌ−グルコヘプチトール、α−Ｄ−マンノヘプチトール、α−Ｌ−マンノヘプチトール、β−Ｄ−マンノヘプチトール、β−Ｄ−アルトロヘプチトール、β−Ｌ−アルトロヘプチトール、β−Ｄ−ガラヘプチトール、β−Ｌ−ガラヘプチトール、β−イドヘプチトール、β−イドヘプチトール、β−アロヘプチトール、α−Ｄ−アロヘプチトールが挙げられる。好ましくはＤ−アラビトール、Ｌ−アラビトール、キシリトール、リビトールであり、より好ましくはキシリトールである。これらは、天然物、合成物のいずれでもよく、また、単独で用いても２種以上の混合物で用いてもよい。
【００１５】
次に、本発明においては、ケタール化剤として、式（１）で表される化合物が用いられる。
【化３】
2008247819.tif 000003
【００１６】
式（１）において、Ｒ１及びＲ２はそれぞれ水素原子もしくは炭素数１〜４のアルキル基を示し、Ｒ１及びＲ２の少なくとも１つは炭素数１〜４のアルキル基である。Ｒ３及びＲ４はそれぞれ炭素数１〜４のアルキル基を示す。但し、ここで、Ｒ１、Ｒ２、Ｒ３およびＲ４が示す炭素数１〜４のアルキル基としては、メチル基、エチル基、プロピル基、ブチル基が挙げられ、これらは単独でも２種以上が混合したものでもよく、好ましくはメチル基、エチル基であり、より好ましくはメチル基である。
【００１７】
ペンチトールおよび／またはヘプチトールと、式（１）で表される化合物とを用いてケタール化反応を行う場合、用いられる式（１）で表される化合物の仕込み量は、理論当量に対して１．２〜１．５倍量であり、より好ましくは１．３〜１．５倍量であり、さらに好ましくは１．３〜１．４倍量である。
【００１８】
なお、理論当量とは、化学方程式上必要とされる式（１）の化合物の当量をいう。式（１）で表される化合物の理論当量は、ペンチトールに対して２当量、ヘプチトールに対して３当量である。具体的に説明すると、ペンチトールの場合、ペンチトール1 モルに対して式（１）で表される化合物の仕込み量は２．４〜３．０モルであり、より好ましくは２．６〜３．０モルであり、さらに好ましくは２．６〜２．８モルとなる。また、へプチトールの場合、ヘプチトール１モルに対して式（１）で表される化合物は３．６〜４．５モルであり、より好ましくは３．９〜４．５モルであり、さらに好ましくは３．９〜４．２モルとなる。原料にペンチトールＡｍｏｌとヘプチトールＢｍｏｌとが含まれている場合には、式（１）で表される化合物の仕込み量は、（２．４Ａ＋３．６Ｂ）〜（３．０Ａ＋４．５Ｂ）モルであり、より好ましくは（２．６Ａ＋３．９Ｂ）〜（３．０Ａ＋４．５Ｂ）モルであり、さらに好ましくは（２．６Ａ＋３．９Ｂ）〜（２．８Ａ＋４．２Ｂ）モルとなる。
【００１９】
式（１）で表される化合物の仕込み量が理論当量に対して１．２倍量より少ない場合、完全にケタール基に置換できず、ペンチトールの場合モノケタール体や未反応ペンチトールが、ヘプチトールの場合モノケタール体、ジケタール体、未反応ヘプチトールが残存する割合が多くなる。したがって、ケタール化されていない水酸基が多くなり、また、次のアルケニル化工程において１分子中にアルケニル基が複数個含まれた化合物の含有量が多くなる。これを更に共重合体原料や変性材料として用いる場合、架橋して固化するなど望ましくない性能を引き起こす要因となる恐れがある。一方、理論当量に対して１．５倍量を上回ると、過剰原料の回収に時間を要し効率的ではないことに加え、二量体が副生し、反応物は増粘または固化してしまう恐れがある。
【００２０】
このケタール化反応により、水酸基を１個有するペンチトールジケタール誘導体および／またはヘプチトールトリケタール誘導体が得られる。
【００２１】
なお、得られる水酸基を１個有するペンチトールジケタール誘導体は、下記に示す化合物（２）、（３）のように、残った水酸基の位置が異なる構造異性体や立体異性体の混合物として得られる。水酸基を１個有するヘプチトールトリケタール誘導体は、下記に示す化合物（４）、（５）のように、残った水酸基の位置が異なる構造異性体や立体異性体の混合物として得られる。いずれも、混合物をそのまま使用してもよく、蒸留等によりさらに高純度にしたものを使用してもよい。例えば、キシリトールを用いて上記のケタール化を行った場合、１，２，３，４−ジ−Ｏ−イソプロピリデン−ＤＬ−キシリトール（２）及び１，２，４，５−ジ−Ｏ−イソプロピリデン−ＤＬ−キシリトール（３）が約９０：１０の混合物で得られる。
【００２２】
【化４】
2008247819.tif 000004
【００２３】
【化５】
2008247819.tif 000005
【００２４】
【化６】
2008247819.tif 000006
【００２５】
【化７】
2008247819.tif 000007
【００２６】
（式（２）〜式（５）において、Ｒ１及びＲ２はそれぞれ水素原子もしくは炭素数１〜４のアルキル基を示し、Ｒ１及びＲ２の少なくとも１つは炭素数１〜４のアルキル基である。Ｒ３及びＲ４はそれぞれ炭素数１〜４のアルキル基を示す。）
【００２７】
ケタール化反応において使用する酸触媒としては、酢酸、塩酸、塩化亜鉛、塩化アンモニウム、リン酸、硝酸、硫酸、硫酸銅、パラトルエンスルホン酸、三フッ化ホウ素エーテラート、五酸化二リン等の酸触媒が挙げられ、パラトルエンスルホン酸が特に好ましい。パラトルエンスルホン酸は無水物でも一水和物でもよい。酸触媒の使用量は、ペンチトールとヘプチトールとの合計量に対して、５×１０−６〜５×１０−４モル％、より好ましくは７×１０−６〜４×１０−４モル％、さらに好ましくは１×１０−５〜３×１０−４モル％である。酸触媒の使用量が５×１０−６モル％を下回ると、ケタール化反応が完全に進行しない。また、５×１０−４モル％を上回ると、反応副生物と過剰分の式（１）で表される化合物を回収中にケタール基の分解が起こり、また着色して色相が増加する。なお、反応に用いる式（１）で表される化合物は、いずれも中性であることが好ましい。
【００２８】
本発明の方法では、ケタール化反応における条件は特に制限はなく、状況に応じて適宜選定すればよいが、通常、反応温度は３０〜９０℃の範囲内で設定され、特に好ましくは６０〜８０℃である。反応温度が３０℃未満になると、ペンチトールジケタールまたはヘプチトールトリケタールは高粘度のため、撹拌効率が低下する恐れがある。また、９０℃を超えると、着色の原因となる場合がある。ケタール化反応後の副生物および過剰の式（１）の化合物の回収は、通常は常圧、不活性ガス気流下で行われるが、これらの化合物を完全に留去させるには、副生物および過剰の式（１）の化合物の留出が終了した時点で、減圧状態にしたのち、留去を行う。留出が継続している段階で減圧状態にすると、ケタール基が分解して、目的生成物のケタール基置換率が低下してしまうことがある。
【００２９】
本発明において用いられる酸触媒の使用量は極めて微量であるため、得られた水酸基を１個有するペンチトールジケタール誘導体またはヘプチトールトリケタール誘導体を、さらに別の反応用原料に用いる場合、中和処理や除去を行わなくても差し支えない。ただし、用途によっては触媒の失活や除去が必要な場合があるが、その場合には水酸化ナトリウム、水酸化カリウム、炭酸ナトリウム、酢酸ナトリウムなど一般的に使用されるアルカリ中和剤や、酸吸着能を有する吸着剤を用いて処理を行うのが好ましい。酸吸着能を有する吸着剤の市販品としては、キョーワード１００（ＭｇＯ）、キョーワード３００（２．５ＭｇＯ・
Ａｌ２Ｏ３・ ｘＨ２Ｏ）、キョーワード５００（Ｍｇ６Ａｌ２（ＯＨ）１６ＣＯ３・４Ｈ２Ｏ）、キョーワード６００（２ＭｇＯ・
６ＳｉＯ２・ ｘＨ２Ｏ）、キョーワード１０００（Ｍｇ４．５Ａｌ２（ＯＨ）１３ＣＯ３・３．５Ｈ２Ｏ）（協和化学工業（株）製）、トミックスＡＤ−１００（ＭｇＯ：９７．８％）、トミックスＡＤ−５００（ＭｇＯ：３７．４％、Ａｌ２Ｏ３：１７．２％、ＣＯ２：８．１％）、トミックスＡＤ−８００（ＳｉＯ２: ４２．１％、ＣａＯ：３１．５％）（富田製薬（株）製）などを例示することができる。
【００３０】
さらに、本発明においては、上記ケタール化反応によって得られた水酸基を１個有するペンチトールジケタールまたはヘプチトールトリケタールと、アルケニルハライドとを、アルカリ触媒の存在下で反応させて、アルケニル基を１個有するペンチトールジケタール誘導体またはアルケニル基を１個有するヘプチトールトリケタール誘導体を製造する。
【００３１】
本発明の方法における水酸基を１個有するペンチトールジケタールまたはヘプチトールトリケタールのアルケニル化反応は、公知の技術を用いて行うことができ、具体的には水酸基を１個有するペンチトールジケタールまたはヘプチトールトリケタールに、アルカリ触媒の存在下アルケニルハライドを作用させる。
【００３２】
アルケニル化反応において用いるアルカリ触媒としては、金属ナトリウム、金属カリウム、水素化ナトリウム、水素化カリウム、水酸化ナトリウム、水酸化カリウム、ナトリウムメトキシド、カリウムメトキシド等が挙げられる。これらは単一または２種以上の混合物でもよく、好ましくは水酸化ナトリウム、水酸化カリウムである。
【００３３】
アルケニル化反応において用いる末端アルケニル基含有ハロゲン化合物としては、直鎖または分岐の炭素数３〜５の末端アルケニル基を有するハロゲン化物を用いる。具体例としては、アリルクロライド、アリルブロマイド、アリルアイオダイド、メタリルクロライド、メタリルブロマイド、メタリルアイオダイド、３−ブテニルクロライド、３−ブテニルブロマイド、３−ブテニルアイオダイド、３−メチル−３−ブテニルクロライド、３−メチル−３−ブテニルブロマイド、３−メチル−３−ブテニルアイオダイド等が挙げられ、好ましくはアリルクロライド、メタリルクロライドである。
【００３４】
アルケニル化反応における反応温度は、６０〜１４０℃が好ましく、８０〜１３０℃がより好ましい。６０℃よりも低いと反応速度が低下し、反応時間の増加やペンチトールジケタールまたはヘプチトールトリケタールの残存量増加の原因となり、１４０℃よりも高いと二重結合の内部転位が起こる原因となる。
【００３５】
アルケニル化反応終了後の精製は、公知の技術である過剰のアルケニルハライドを留去後、水を加え塩析により分層させて過剰のアルカリ触媒および無機塩を分離除去させる方法を用いる。塩析工程に用いる水の量は、アルケニル化反応において用いたアルカリ触媒１００重量部に対して、２００〜５００重量部が好ましい。条件としては、温度が６０〜１００℃、２０分〜４時間静置させるのが好ましく、水層と有機層が分層した後、水層の抜き操作を行う。
【００３６】
水層の抜き操作後の有機層には若干のアルカリ分が残っているため、中和が行われる。通常は酸による中和が行われるが、本発明における水酸基を１個有するペンチトールジケタールまたはヘプチトールトリケタールやアルケニル基を１個有するペンチトールジケタール誘導体またはヘプチトールトリケタール誘導体は、水などの存在下、強酸性領域ではケタール基が加水分解されてしまう。
【００３７】
そのため、本発明においては、酸またはアルカリ吸着能を有する吸着剤を用いて中和を行うが、ｐＨを調整することでケタール基が分解されることなくアルカリ分の除去が可能となる。
【００３８】
本発明において用いる酸としては、ギ酸、酢酸、プロピオン酸、酪酸、イソ酪酸、吉草酸、カプロン酸、エナント酸、カプリル酸、ペラルゴン酸、カプリン酸等、ピバル酸、シュウ酸、塩酸、リン酸、硝酸、硫酸、パラトルエンスルホン酸無水物、パラトルエンスルホン酸一水和物、ベンゼンスルホン酸、シクロヘキサンカルボン酸、安息香酸、サリチル酸、アセチルサリチル酸等が挙げられ、塩酸、リン酸、酢酸が好ましい。また、アルカリ吸着能を有する吸着剤としては、アルカリ吸着能を有するものであれば各種のものが使用可能であり、例えば活性白土、合成ゼオライト、活性炭、活性アルミナ、シリカゲル、マグネシアなどが挙げられる。本発明の方法に用いられる好適な吸着剤の市販品としては、キョーワード６００（２Ｍｇ・６ＳｉＯ２・ｘＨ２Ｏ）、キョーワード７００（Ａｌ２Ｏ３・９ＳｉＯ２・Ｈ２Ｏ）（協和化学工業（株）製）、トミックスＡＤ−３００（ＭｇＯ：１３．２％、Ａｌ２Ｏ３：３１．０％、ＳｉＯ２：３０．５％）、トミックスＡＤ−６００（ＭｇＯ：１４．２％、ＳｉＯ２：６３．２％）、トミックスＡＤ−７００（Ａｌ２Ｏ３：１１．２％、ＳｉＯ２：６８．０％）（富田製薬（株）製）等を例示することができる。これら用いる酸やアルカリ吸着能を有する吸着剤は、単一でも２種以上の混合物でもよい。また、酸については、そのまま用いてもよく、水等で希釈したものでもよい。
【００３９】
本発明において、ｐＨは、好ましくは５．０〜７．５、より好ましくは５．３〜７．２、さらに好ましくは５．５〜７．０の範囲に調整するのが好ましい。ｐＨが５．５を下回ると、ケタール基の分解が起こるので好ましくない。また、ｐＨが７．５を超えると、アルカリ金属化合物が残存し、共重合体原料や変性材料として利用する際に副反応を引き起こしたり、末端二重結合の内部転位を引き起こしたりする原因となるので好ましくない。酸またはアルカリ吸着能を有する吸着剤による処理温度は、一義的には定められないが、通常は５０〜１００℃、好ましくは６０〜９０℃である。添加量については、残存するアルカリ触媒の量や種類により異なるが、原料仕込量に対し０．５〜５質量％の範囲を目安とすればよい。添加量が少なすぎると、アルカリ分を完全に中和することができず、一方、多すぎると、ケタール基が分解されてしまう恐れがある。アルカリ吸着能を有する吸着剤または酸による中和後、析出した塩や処理後の吸着剤を濾過または遠心分離などにより除去すればよい。
【００４０】
また、上記の方法により得られた水酸基を１個有するペンチトールジケタール誘導体またはヘプチトールトリケタールや、アルケニル基を１個有するペンチトールジケタール誘導体またはヘプチトールトリケタール誘導体は、蒸留等によりさらに純度を向上させることも可能である。
【００４１】
このようにして得られた水酸基を１個有するペンチトールジケタールまたはヘプチトールトリケタールおよびアルケニル基を１個有するペンチトールジケタール誘導体またはヘプチトールトリケタール誘導体は、未反応物や副生成物などの不純物の含有量の少ない高純度なものであり、共重合体原料や、変性材料として利用するために有用な材料である。
【実施例】
【００４２】
以下に、実施例により本発明を更に詳細に説明する。なお、合成品の分析は下記に記す方法で行った。
【００４３】
（実験方法）
ｐＨ：ＪＩＳ  Ｋ−１５５７  ６．９
動粘度：ＪＩＳ  Ｋ−２２８３
不飽和度：ＪＩＳ  Ｋ−１５５７  ６．２
水酸基価：ＪＩＳ  Ｋ−１５５７  ６．４
ガードナー色数：ＪＩＳ  Ｋ−６９０１  ５．２
（ガスクロマトグラフィー（以下、ＧＣと省略する）測定による純度測定方法）
サンプル：０．１ｗｔ％トルエン溶液
サンプル注入量：１μL 
カラム：Ｊ＆Ｗ  １２３−７０３３  ＤＢ−ＷＡＸ（３０ｍ×３２０μｍ×０．５μｍ）
キャリヤーガス：Ｈｅ  ３ｍＬ／ｍｉｎ
カラム温度：１６０℃で３０分後、２４０℃まで５℃／ｍｉｎで昇温
検出器：ＦＩＤ
純度：ケタール化後の純度については、１０ｍｉｎおよび１７ｍｉｎに観測される下記に示す化合物（６）および（７）の混合物の合計であり、アリルエーテル化後の純度については、８ｍｉｎおよび９ｍｉｎに観測される下記に示す化合物（８）および（９）の混合物の合計である。
【００４４】
【化８】
2008247819.tif 000008
【００４５】
【化９】
2008247819.tif 000009
【００４６】
【化１０】
2008247819.tif 000010
【００４７】
【化１１】
2008247819.tif 000011
【００４８】
（実施例１）
温度計、窒素ガス吹き込み管、かき混ぜ装置、冷却管および油水分離管を付した５００ミリリットル容量の四ツ口フラスコにキシリトール（ヘプチトール）（和光純薬工業（株）試薬）１２６．８ｇ、２，２−ジメトキシプロパン（式（１）の化合物）２０８．０ｇ（関東化学（株）試薬）とパラトルエンスルホン酸一水和物４．８ｍｇ（関東化学（株）試薬）を仕込み、反応系内を窒素ガスで置換後６０〜９０℃に保持し、２時間ケタール化反応を行った。ケタール化反応終了後、副生したメタノールおよび過剰分の２，２−ジメトキシプロパンを常圧窒素気流下で加熱留去させ、留出物は冷却管、油水分離管を経由して凝縮後、回収した。留出物が止まったことを確認して、８０〜１００℃、−０．０９７ＭＰａ（ゲージ圧力）で１時間微量の副生物および過剰原料を除去し、ジイソプロピリデンキシリトール１８３．６ｇを得た。性状は室温で３日後でも液状であり、動粘度（２５℃）は５４０ｍｍ２／ｓ、ガードナー色数は１以下、ＧＣ測定による純度は９２％であった。
【００４９】
５００ミリリットル容量の四ツ口フラスコに、上記のケタール化反応で得たジイソプロピリデンキシリトール１０２．５ｇ、水酸化カリウム５１．１ｇ、アリルクロライド３８．７ｇを仕込み、系中を窒素で置換した後、撹拌しながら１２０℃まで昇温し、３時間アリルエーテル化反応を行った。アリルエーテル化反応終了後、反応物を５００ｍＬ分液ロートに移送し、水を添加して塩析を行い、水抜き操作後の有機層にキョーワード７００（協和化学工業（株）製）を６．２ｇ添加し、よく攪拌した。イソプロピルアルコール溶液のｐＨは５．６であった。これを９０℃、−０．０９７ＭＰａ（ゲージ圧力）以下、窒素バブリング中で２時間精製し、濾過してジイソプロピリデンキシリトールモノアリルエーテル９７．５ｇを得た。水酸基価は１９ＫＯＨｍｇ／ｇ、動粘度（２５℃）は１８ｍｍ２／ｓ、不飽和度は３．５ｍｅｑ／ｇ、ＧＣ測定による純度は８８％であった。
【００５０】
（実施例２）
実施例１と同様にして、２，２−ジメトキシプロパン２２５．２ｇを用いてケタール化反応を行った。得られたジイソプロピリデンキシリトールの性状は室温で３日後でも液状であり、動粘度（２５℃）は４６０ｍｍ２／ｓ、ガードナー色数は１以下、ＧＣ測定による純度は９７％であった。
【００５１】
続けてこれを実施例１と同様にして、水酸化カリウム５１．１ｇの代わりに水酸化ナトリウム３６．４ｇを用いてアリルエーテル化反応を行い、塩析後に取り出した有機層にキョーワード７００を６．２ｇ添加してよく撹拌した。イソプロピルアルコール溶液のｐＨは６．０であった。これを９０℃、−０．０９７ＭＰａ（ゲージ圧力）以下、窒素バブリング中で２時間精製し、濾過してジイソプロピリデンキシリトールモノアリルエーテルを得た。水酸基価は２０ＫＯＨｍｇ／ｇ、動粘度（２５℃）は１９ｍｍ２／ｓ、不飽和度は３．３ｍｅｑ／ｇ、ＧＣ測定による純度は９４％であった。
【００５２】
（実施例３）
実施例１と同様にして、２，２−ジメトキシプロパン２４２．６ｇを用いてケタール化反応を行った。得られたジイソプロピリデンキシリトールの性状は室温で３日後でも液状であり、動粘度（２５℃）は５３０ｍｍ２／ｓ、ガードナー色数は１以下、ＧＣ測定による純度は９６％であった。
【００５３】
続けてこれを実施例１と同様にアリルエーテル化反応を行い、塩析後に取り出した有機層にキョーワード７００を６．２ｇ添加してよく撹拌した。イソプロピルアルコール溶液のｐＨは５．８であった。これを９０℃、−０．０９７ＭＰａ（ゲージ圧力）以下、窒素バブリング中で２時間精製し、濾過してジイソプロピリデンキシリトールモノアリルエーテルを得た。水酸基価は１４ＫＯＨｍｇ／ｇ、動粘度（２５℃）は１９ｍｍ２／ｓ、不飽和度は３．４ｍｅｑ／ｇ、ＧＣ測定による純度は９３％であった。
【００５４】
（実施例４）
実施例１と同様にして、２，２−ジメトキシプロパン２６０．０ｇを用いてケタール化反応を行った。得られたジイソプロピリデンキシリトールの性状は室温で３日後でも液状であり、動粘度（２５℃）は５５０ｍｍ２／ｓ、ガードナー色数は１以下、ＧＣ測定による純度は９０％であった。
【００５５】
続けてこれを実施例１と同様にアリルエーテル化反応を行い、塩析後に取り出した有機層にキョーワード７００を６．２ｇ添加してよく撹拌した。イソプロピルアルコール溶液のｐＨは５．７であった。これを９０℃、−０．０９７ＭＰａ（ゲージ圧力）以下、窒素バブリング中で２時間精製し、濾過してジイソプロピリデンキシリトールモノアリルエーテルを得た。水酸基価は１９ＫＯＨｍｇ／ｇ、動粘度（２５℃）は１８ｍｍ２／ｓ、不飽和度は３．２ｍｅｑ／ｇ、ＧＣ測定による純度は８５％であった。
【００５６】
（実施例５）
実施例３と同様にしてアリルエーテル化反応まで行い、塩析後に取り出した有機層に１９％塩酸を１．２ｇ添加してよく撹拌した。イソプロピルアルコール溶液のｐＨは５．７であった。これを９０℃、−０．０９７ＭＰａ（ゲージ圧力）以下、窒素バブリング中で２時間精製し、濾過してジイソプロピリデンキシリトールモノアリルエーテルを得た。水酸基価は１５ＫＯＨｍｇ／ｇ、動粘度（２５℃）は１９ｍｍ２／ｓ、不飽和度は３．４ｍｅｑ／ｇ、ＧＣ測定による純度は９３％であった。
【００５７】
（実施例６）
実施例３と同様にしてアリルエーテル化反応まで行い、塩析後に取り出した有機層に１０％リン酸を１．２ｇ添加してよく撹拌した。イソプロピルアルコール溶液のｐＨは６．０であった。これを９０℃、−０．０９７ＭＰａ（ゲージ圧力）以下、窒素バブリング中で２時間精製し、濾過してジイソプロピリデンキシリトールモノアリルエーテルを得た。水酸基価は１２ＫＯＨｍｇ／ｇ、動粘度（２５℃）は１９ｍｍ２／ｓ、不飽和度は３．３ｍｅｑ／ｇ、ＧＣ測定による純度は９３％であった。
【００５８】
（実施例７）
実施例３と同様にしてアリルエーテル化反応まで行い、塩析後に取り出した有機層に酢酸を０．３ｇ添加してよく撹拌した。イソプロピルアルコール溶液のｐＨは６．２であった。これを９０℃、−０．０９７ＭＰａ（ゲージ圧力）以下、窒素バブリング中で２時間精製し、濾過してジイソプロピリデンキシリトールモノアリルエーテルを得た。水酸基価は７ＫＯＨｍｇ／ｇ、動粘度（２５℃）は２０ｍｍ２／ｓ、不飽和度は３．２ｍｅｑ／ｇ、ＧＣ測定による純度は９５％であった。
【００５９】
（比較例１）
実施例１と同様にして、２，２−ジメトキシプロパン１７３．４ｇを用いてケタール化反応を行った。得られた反応物の性状は室温で３日後でも液状であり、動粘度（２５℃）は１０００ｍｍ２／ｓ、ガードナー色数は１以下、ＧＣ測定による純度は７０％であった。
【００６０】
（比較例２）
実施例１と同様にして、２，２−ジメトキシプロパン３４６．６ｇを用いてケタール化反応を行った。得られた反応物の性状は、動粘度（２５℃）は１２００ｍｍ２／ｓ、ガードナー色数は１以下、ＧＣ測定による純度は５７％であり、室温で３日後に固化していた。
【００６１】
（比較例３）
実施例１と同様にして、パラトルエンスルホン酸一水和物０．２ｍｇを用いてケタール化反応を行った。得られた反応物の性状は室温で３日後でも液状であり、動粘度（２５℃）は１１００ｍｍ２／ｓ、ガードナー色数は１以下、ＧＣ測定による純度は６０％であった。
【００６２】
（比較例４）
実施例１と同様にして、パラトルエンスルホン酸一水和物１４０ｍｇを用いてケタール化反応を行った。得られた反応物の性状は室温で３日後でも液状であり、動粘度（２５℃）は４７０ｍｍ２／ｓ、ガードナー色数は３、ＧＣ測定による純度は８０％であった。
【００６３】
【表１】
2008247819.tif 000012
【００６４】
【表２】
2008247819.tif 000013
【００６５】
実施例からは、ジイソプロピリデンキシリトール及びジイソプロピリデンキシリトールモノアリルエーテルを得ることができた。
比較例１では、２，２−ジメトキシプロパンの仕込み量が理論当量に対して１．２倍量よりも少ないために、未反応キシリトール、モノケタール体の含有量が多く、反応物中の水酸基含有量が多くなって増粘した。
比較例２では、２，２−ジメトキシプロパンの仕込み量が理論当量に対して１．５倍量よりも多いために２量体の生成量が多くなり、増粘し、３日後に固化していた。
比較例３ではパラトルエンスルホン酸一水和物の仕込み量がキシリトールに対して５×１０−６モル％よりも少ないため、未反応キシリトール、モノケタール体の含有量が多くなり増粘した。
比較例４ではパラトルエンスルホン酸一水和物の仕込み量がキシリトールに対して５×１０−４モル％よりも多いため、着色した。